(57)【特許請求の範囲】
【請求項１】
Ｃ4〜Ｃ7イソモノオレフィンとパラ−アルキルスチレンのコポリマーのハロゲン化方法であって、
a)  前記コポリマーをラジカルハロゲン化条件下にハロゲン化剤及び有機ラジカル開始剤と接触させて、部分的にハロゲン化されたコポリマー及び現場で生成されたハロゲン化水素を含む反応生成物混合物を形成すること、
b)  工程(a)からの前記反応生成物混合物を、前記ハロゲン化水素を遊離のハロゲンに転化することができる酸化剤と接触させること、及び
c)  少なくとも０．０５モル％のハロアルキル基を含むハロゲン化されたコポリマーが得られるまで前記ハロゲン化を続けること、
を含む方法。
【請求項２】
前記ハロゲン化剤が元素状臭素であり、前記ハロゲン化水素がＨＢｒである、請求項1の方法。
【請求項３】
前記酸化剤が過酸化水素である、請求項1の方法。
【請求項４】
前記ハロゲン化剤の少なくとも５０重量％が工程(a)において消費された後工程(a)からの反応生成物混合物を工程(b)において前記酸化剤と接触させる、請求項1の方法。
【請求項５】
前記酸化剤の前記ハロゲン化剤に対するモル比が０．１乃至３の範囲内である、請求項1の方法。
【請求項６】
前記モル比が少なくとも１である、請求項5の方法。
【請求項７】
前記ラジカル開始剤が、アゾビスイソブチロニトリル、アゾビス（２−メチルブチロ）ニトリル、２，２′−アゾビス（２，４，４トリメチルペンタンニトリル）、及びアゾビス（２，４ジメチルバレロ）ニトリルから成る群から選択されるビス−アゾ化合物である、請求項1の方法。
【請求項８】
Ｃ4〜Ｃ7イソモノオレフィンとパラ−アルキルスチレンのコポリマーを臭素化するための多段階方法であって、
a)  第１の反応器領域において有機溶媒中の前記コポリマーの溶液を形成すること、
b)  前記溶液をラジカル臭素化条件下に元素状臭素及び有機ラジカル開始剤と接触させて、部分的に臭素化されたコポリマー及び現場で生成された臭素化水素を含む反応生成物混合物を形成すること、
c)  前記反応生成物混合物を第２の反応器領域に移し、前記混合物を、前記臭素化水素を遊離の臭素に転化することができる酸化剤と接触させること、及び
d)  少なくとも０．０５モル％のブロモアルキル基を含む臭素化されたコポリマーが得られるまで、前記第２の反応器領域において臭素化を続けること、
を含む方法。
【請求項９】
前記ラジカル開始剤が、アゾビスイソブチロニトリル、アゾビス（２−メチルブチロ）ニトリル、２，２′−アゾビス（トリメチルペンタンニトリル）、及びアゾビス（２，４ジメチル）から成る群から選択されるビス−アゾ化合物である、請求項8の方法。
【請求項１０】
工程(d)からの前記コポリマーが少なくとも１０．０モル％のブロモアルキル基を含む、請求項8の方法。
【請求項１１】
前記臭素の少なくとも５０重量％が工程(b)において消費される、請求項8の方法。
【請求項１２】
工程(b)からの前記混合物と前記酸化剤の接触が前記第１の反応器領域と第２の反応器領域の間に位置する混合領域において生じる、請求項8の方法。
【請求項１３】
前記酸化剤が過酸化水素である、請求項8の方法。
【請求項１４】
前記酸化剤の前記ハロゲン化剤に対するモル比が０．１乃至３の範囲内である、請求項8の方法。
【請求項１５】
前記コポリマーが少なくとも８０重量％のイソブチレンと０．５から２０重量％までのパラ−メチルスチレンを含む、請求項8の方法。
【発明の詳細な説明】
発明の背景
発明の分野
本発明は、Ｃ4〜Ｃ7イソモノオレフィンとパラ−アルキルスチレンのコポリマーをハロゲン化するための改良された方法に関する。
関連技術の説明
ポリマーがハロゲン化剤と反応して化学的に結合したハロゲンを含むハロゲン化ポリマーが製造されるハロゲン化方法は本技術分野においてよく知られている。例えば、Ｃ4〜Ｃ7イソモノオレフィン、例えばイソブチレン、及び約０．５乃至１０重量％の共役ジエン、例えばイソプレン、を含むハロゲン化コポリマー（商業的にはブチルゴムとして知られている）は、ポリマー（好ましくは有機溶媒中に溶解されているもの）をハロゲン源、例えば、分子状臭素又は塩素と接触させること、及び反応混合物を約２０乃至９０℃の範囲内の温度において反応混合物中の遊離のハロゲンをポリマー主鎖上に付加させるのに十分な期間加熱することによって比較的容易なイオン反応を使用して容易に製造することができる。そのような方法は、米国特許第２，７３２，３５４号中に一般的に開示されている。
そのような方法における主要な非効率性は、ポリマー上に置換できる反応混合物中に存在するハロゲンの理論的割合が５０％であり、実際の利用率は通常４５％未満であるということである。残っているハロゲンの大部分はポリマーから引き抜かれた水素と結合してハロゲン化水素副生成物を形成し、この副生成物は通常の条件下ではポリマーをハロゲン化しない。この副生成物は、例えば、米国特許第５，０７７，３４５号に記載されているようにして、その後アルカリ性物質で中和され、ポリマー反応生成物から洗浄により除去される。
ブチルゴムのイオン性ハロゲン化の効率を改善する公知の方法の１つは、反応媒体中にハロゲン化剤１モル当たり少なくとも０．５モルの過酸化水素のような酸化剤を含有させることを含み、酸化剤はハロゲン化水素副生成物が形成したときにイオン性ハロゲンに戻るようにハロゲン化水素副生成物を酸化する。この再生されたハロゲンはブチルゴムをさらにハロゲン化するのに使用することができ、これによってハロゲンの利用を７０％までも上昇させる。そのような方法は、米国特許第３，０１８，２７５号及び英国特許第８６７，７３７号に開示されている。
ゴムの臭素化方法において臭素化効率を改善するためのもう１つの方法は、欧州特許公開公報第０７０９４０１号に開示されているように、元素状臭素とアゾジイソブチロニトリルのような有機アゾ化合物及び／又はアルカリ又はアルカリ土類金属次亜塩素酸塩の水溶液の存在下に反応を行なうことである。
ハロゲン化ブチルゴムと同じの多くの特性を提供し、耐オゾン性及び耐溶媒性がさらに改善されている新規な群のハロゲン化コポリマーが発見された。これらの材料は、約１０乃至９９．５重量％のＣ4〜Ｃ7イソモノオレフィン（例えば、イソブチレン）、及び約０．５乃至９０重量％のパラ−アルキルスチレンコモノマーのランダムコポリマーをスチレンモノマー単位中に存在するアルキル置換基の少なくとも幾らかがハロゲンを含むようにハロゲン化した生成物である。
より好ましい材料は、約０．５乃至約２０重量％のパラ−メチルスチレンを含むイソブチレンとパラ−メチルスチレンのエラストマー性コポリマーであって、ベンゼン環上に存在するメチル置換基の約６５％までが臭素又は塩素原子、好ましくは臭素原子を含むものである。これらのコポリマー（以後、ＨＩ−ＰＡＳという）は、ポリマーの少なくとも９５重量％がポリマーの平均パラ−アルキルスチレン含有率の１０％以内のパラ−アルキルスチレン含有率を有するような実質的に均一な組成分布（compositional distribution）を有する。これらのポリマーは、約５未満、より好ましくは約２．５未満の非常に狭い分子量分布（Ｍｗ／Ｍｎ）、約５００，０００から約２，０００，０００までの範囲内の粘度平均分子量、及び約５０℃より低いガラス転移温度（Ｔｇ）によっても特徴付けられる。このタイプのハロゲン化コポリマーは米国特許第５，１６２，４４５号に開示されており、その開示は引用によって完全に本明細書中に組み入れられている。
米国特許第５，１６２，４４５号に記載されているように、ＨＩ−ＰＡＳコポリマーはブチルゴムに含まれるようなエチレン性の主鎖の不飽和を含まず、従って、ハロゲン化は光を開始剤として使用するか又は有機ラジカル開始剤を使用するラジカルハロゲン化条件下に行われる。ハロゲン化は本質的に排他的にアルキル置換基上で起こり、パラ−メチルスチレンの場合、ベンジルハリド官能基が形成される。
しかしながら、そのようなラジカルハロゲン化条件においてさえも、この方法におけるハロゲンの利用率は典型的には約４５％以下にすぎない。
発明の要約
本発明は、Ｃ4〜Ｃ7イソモノオレフィンとパラ−アルキルスチレンのコポリマーのハロゲン化方法であって、前記コポリマーをラジカルハロゲン化条件下にハロゲン化剤及び過酸化水素と接触させること、及び少なくとも約０．０５モル％のハロアルキル基を含むハロゲン化されたコポリマーを回収することを含む方法を提供する。
本発明のもう１つの態様において、Ｃ4〜Ｃ7イソモノオレフィンとパラ−アルキルスチレンのコポリマーのハロゲン化方法であって、
a)  前記コポリマーをラジカルハロゲン化条件下にハロゲン化剤及び有機ラジカル開始剤と接触させて、部分的にハロゲン化されたコポリマー及び現場で生成されたハロゲン化水素を含む反応生成物混合物を形成すること、
b)  工程(a)からの前記反応生成物混合物を、前記ハロゲン化水素を遊離のハロゲンに転化することができる酸化剤と接触させること、及び
c)  少なくとも約０．０５モル％のハロアルキル基を含むハロゲン化されたコポリマーが得られるまで前記ハロゲン化を続けること、
を含む方法が提供される。
本発明のさらに別の態様において、Ｃ4〜Ｃ7イソモノオレフィンとパラ−アルキルスチレンのコポリマーを臭素化するための多段階方法であって、
a)  第１の反応器領域において有機溶媒中の前記コポリマーの溶液を形成すること、
b)  前記溶液をラジカル臭素化条件下に元素状臭素及び有機ラジカル開始剤と接触させて、部分的に臭素化されたコポリマー及び現場で生成された臭素化水素を含む反応生成物混合物を形成すること、
c)  前記反応生成物混合物を第２の反応器領域に移し、前記混合物を、前記臭素化水素を遊離の臭素に転化することができる酸化剤と接触させること、及び
d)  少なくとも約０．０５モル％のブロモアルキル基を含む臭素化されたコポリマーが得られるまで、前記第２の反応器領域において臭素化を続けること、
を含む方法が提供される。
発明の詳細な説明
上述したように、本発明に従ってハロゲン化の基幹（substrate）を提供するコポリマーは、約１０乃至９９．５重量％のＣ4〜Ｃ7イソモノオレフィン及び従って約０．５乃至９０重量％の構造：
0004233607.tif 000002
を有する共重合されたパラ−アルキルスチレンを含むランダムコポリマーであり、式中、Ｒ及びＲ1は、独立して、水素、アルキル、ハロゲン化第一アルキル、ハロゲン化第二アルキル、及びそれらの混合物から成る群から選択される。Ｒ及びＲ1が、水素、Ｃ1〜Ｃ5アルキル、又はＣ1〜Ｃ5の第一又は第二アルキルであるのが好ましく、Ｒ及びＲ1が水素であるのが最も好ましい。
より好ましいコポリマーはイソブチレンとパラ−メチルスチレンのコポリマーであり、最も好ましいコポリマーは約０．５乃至約２０重量％のパラ−メチルスチレンを含むエラストマー性コポリマーである。これらのコポリマー及びそれらの製造方法は上述の米国特許第５，１６２，４４５号に開示されている。簡便化のために、これらのコポリマーを以後「Ｉ−ＰＡＳコポリマー」という。
本発明は、Ｉ−ＰＡＳコポリマーのハロゲン化に必要とされるラジカルハロゲン化プロセスにおいてさえも、ハロゲン化反応の開始時又はより好ましくはポリマーが部分的にハロゲン化された後の第２段階において反応媒体に添加される酸化剤の存在下に反応を行なうことによってハロゲンの利用率を実質的に増加させることができるということの発見に基づく。本発明は、特に、ビス−アゾ化合物のような有機ラジカル開始剤を使用して行われるラジカルハロゲン化に適用可能であり、そこではハロゲン源、例えば、分子臭素のかなりの部分が第１の反応段階において消費された後でのみ第２段階において酸化剤が反応媒体に添加される。第１段階における有機ラジカル開始剤とハロゲン源及び第２段階においける酸化剤の連続的な添加は、有機ラジカル開始剤と酸化剤の間の望ましくない反応を最小化すること、及びそのようなプロセスにおけるハロゲンの利用率を最大化することが判明した。
本発明に従ってハロゲンの源として使用できるハロゲン化剤は、分子状臭素（Ｂｒ2）又は塩素、塩化臭素、臭化沃素、及びそれらの混合物を含む。ラジカルハロゲン化がハロゲン化反応の開始時に存在する酸化剤を使用して行われる場合、臭化水素又は塩化水素をハロゲン源として使用することができる。好ましいハロゲン源は分子状臭素である。
ハロゲン化プロセスの副生成物として現場で生成されるハロゲン化水素、例えば、臭化水素のかなりの部分が酸化されて有用なハロゲンを再生するので、酸化剤を使用せずに反応を行なった場合と比較して、ポリマーのハロゲン化の所定の程度を達成するためにより少ない量のハロゲン化しか初めに必要とされない。一般に、反応媒体中に存在するハロゲン化剤の量は、約０．１乃至２５ｐｈｐ（ポリマー１００重量部当たりの重量部数）であり、より好ましくは約０．２乃至１０ｐｈｐであり、最も好ましくは約０．２乃至６ｐｈｐである。
公知のラジカル開始剤のどれでも本発明の方法において使用することができる。本発明に従って好ましいラジカル開始剤は、任意の光源、例えば、化学線白色光を含み、反応が光の不存在下に行われる場合、１種以上の有機ラジカル開始剤を含む。好ましい開始剤は、所望の反応条件下において約０．５乃至２５００分の半減期を有するものであり、より好ましくは約１０乃至３００分の半減期を有するものである。使用される化学的開始剤の量は約０．０２から約１重量部ｐｈｐまで変化することができ、好ましくは約０．０２乃至約０．４重量部ｐｈｐである。最も好ましい化学的開始剤は、アゾビスイソブチロニトリル、２，２′−アゾビス（２，４，４−トリメチルペンタンニトリル）、アゾビス（２−メチルブチロ）ニトリル、及びアゾビス（２，４−ジメチルバレロ）ニトリルを含むアゾビス化合物である。有機過酸化物のようなその他のラジカル開始剤も使用できるが、但し、それらは水素の引き抜きにおいて比較的劣っており、そのためそれらは、反応混合物中に存在するＩ−ＰＡＳコポリマー又は溶媒と反応してアルキルラジカル又は架橋した構造を形成するよりもむしろ、分子状のハロゲン分子と優先的に反応してハロゲン原子を形成するものでなければならない。
本発明の目的に適することが判明した酸化剤は酸素を含む水溶性物質である。好ましい酸化剤は過酸化物及び過酸化物形成物質であり、以下の物質によって例示される：過酸化水素、塩素酸ナトリウム、臭素酸ナトリウム、次亜塩素酸ナトリウム又は次亜臭素酸ナトリウム、酸素、窒素の酸化物、オゾン、過酸化尿素、酸、例えば、過チタン酸、過ジルコニウム酸、過クロム酸、過モリブデン酸、過タングステン酸、過ウラン酸、過硼酸、過燐酸、過ピロ燐酸、過硫酸塩、過塩素酸、過塩素酸塩、及び過沃素酸。上記のものの中で、過酸化水素及び過酸化水素形成化合物、例えば、過酸及び過酸化ナトリウムが、本発明の実施に最も適していることが判明した。
本発明に従って使用される酸化剤の量は、使用されるハロゲン化剤の量と種類に依存する。一般に、ハロゲン化剤１モル当たり約０．１乃至約３モルの酸化剤を使用することができる。反応混合物中に存在する酸化剤の好ましい量は、ハロゲン化剤１モル当たり約１乃至２モルの範囲内である。
酸化剤は反応領域中に、四塩化炭素、低級アルコール、エーテル、又は水のような適当な希釈剤中の溶液として導入することができる。酸化剤は水溶液又は油中水型エマルジョンとして導入されるのがより好ましい。水溶液として導入される場合、水溶液は約１０〜８５重量％の酸化剤を含むことができ、エマルジョンとして導入される場合、エマルジョンは約１〜５０重量％の酸化剤を含むことができる。
ハロゲン化反応は塊状又は溶液中で行なうことができるが、初めにＩ−ＰＡＳコポリマーを、Ｃ4〜Ｃ10脂肪族、脂環式、又は芳香族液体のような適する有機溶媒に溶解させることによって行なうのが好ましい。好ましい溶媒は、ノルマルヘキサン、シクロヘキサン、ノルマルペンタン、ノルマルヘプタン、及びベンゼンを含む。クロロベンゼン、四塩化炭素、及びクロロホルムのようなハロゲン含有溶媒も使用できる。１重量％のような少量から４０重量％のような多量のポリマーを含むポリマー溶液が、反応体との緊密な接触を可能にする適する手段の設けられた反応領域に導入される。ポリマー溶液の温度は、反応体の様々な特性及び溶媒の揮発性の観点から反応を行なうのに最も簡便な温度に調節される。かなり急速な反応を保証するために、０℃よりも高い温度、例えば、５℃以上の反応温度を使用するのが適切であり、温度を約２０℃と８０℃の間で維持するのが好ましい。しかしながら、特定の条件下においては、特に反応性の低い物質を使用する場合には、１５０℃まで或いはそれ以上の範囲内の温度で反応を行なうのが望ましいこともある。
酸化剤がハロゲン化反応の開始時に反応領域に導入される場合、ハロゲン化剤及び（化学的ラジカル開始剤が存在する場合には）化学的ラジカル開始剤の添加の前、又は同時に、又はその後に酸化剤を添加することができる。しかしながら、ハロゲン化剤の少なくとも約５０重量％、好ましくは約７５乃至１００重量％がハロゲン化反応において消費されるまで酸化剤を反応混合物に添加しないのがより好ましい。ハロゲンの消費は、分子状臭素がハロゲン化剤として使用される場合、反応混合物の色が赤褐色から明るい黄褐色又は琥珀色に変化することによって示される。ハロゲンの消費は、反応条件下の反応速度の関数として理論量的に計算することもできる。
本発明の別の態様においては、ハロゲン化を２つ以上の別個の反応領域において行なうことができる。この方法においては、上述したように、第１の反応器領域においては部分的にハロゲン化されたコポリマーと現場で形成したハロゲン化水素副生成物を含む反応生成物混合物を形成するようにハロゲン化反応が行われる。この反応は、添加されたハロゲン源の少なくとも５０重量％、より好ましくは少なくとも７５から１００重量％が消費されるまで行われる。その後、反応混合物は第２の反応器領域に移され、そこで反応混合物は混合条件下に酸化剤と接触する。第１の反応器領域において現場で生成されたハロゲン化水素は第２の反応器領域において酸化剤によって遊離のハロゲンに再生され、その遊離のハロゲンはその後第２の反応器領域においてコポリマーをさらにハロゲン化するのに利用することができる。酸化剤は徐々に又は一度に全てを前記第２の反応器領域中において添加することができ、或いは第１と第２の反応器領域の間に設けられた混合領域において添加又は計量供給することができる。
ハロゲン化反応が終了した後、ポリマーは従来的技術、例えば、希苛性アルカリによる中和、水洗、水蒸気ストリッピング又はイソプロパノールのような低級アルコールによる析出による溶媒の除去によって回収され、この後乾燥される。
Ｉ−ＰＡＳコポリマーのハロゲン化は、反応条件に応じて少なくとも約０．０５モル％のハロアルキル基を含むハロゲン化コポリマーが得られるまで、一般に約１分から約３又は４時間までの期間行われる。最も好ましい態様において、そしてＩ−ＰＡＳコポリマーがパラ−メチルスチレンを含み、ハロゲン化剤が臭素である場合には、ポリマーが約０．１乃至約１０モル％のベンジル臭素（ブロモメチル基）、より好ましくは約０．１乃至約２モル％のベンジル臭素を含むまで、反応が行われる。本発明に従って製造されるハロゲン化コポリマーは、高い臭素化度においてさえも、約０．００３モル％未満のジブロモメチル基しか一般に含まない。
以下の実施例は本発明の例示である。これらの実施例において使用されたＩ−ＰＡＳコポリマーは、イソブチレンと７．５重量％のパラ−メチルスチレン（ＰＭＳ）のコポリマーであって、４５（１＋８、１２５℃において）のムーニー粘度を有するものである。
実施例１
この例においては、コポリマーの光開始された臭素化を３つの異なる条件下、即ち、(a)酸化剤を添加せずに、(b)酸化剤をＢｒ2と一緒に添加して、及び(c)Ｂｒ2が実質的に使い果たされた後でのみ酸化剤を添加して、行なった。
a)  滴下ロートを備えたじゃま板付きガラスフラスコ中の６２０．５ｇのシクロヘキサン中に１０９．５ｇのＩ−ＰＡＳエラストマーを溶解して１５重量％溶液を形成した。このフラスコに隣接して据え付けられた１５０ワットのタングステン光電球とタービンミキサーを取り付けた。次に、（ポリマーの重量に基づいて）３重量％のＢｒ2投入物を、約２０℃に維持されているフラスコに光照射しながら滴下して加えた。反応混合物中の赤褐色のＢｒ2の色があせて明るい黄褐色になった後臭素化反応を停止させた（ＮａＯＨで中和した）。得られた中和されたセメントを中性まで水中で洗浄し、臭素化されたポリマーをイソプロパノール中で析出させ、そして減圧下に乾燥した。
b)  ヘキサン中に乳化された３５％過酸化水素の４．９ｇ（約２：１の過酸化物：ハロゲンモル比）をＢｒ2の添加と並行して反応混合物に添加したことを除いて、パート(a)を繰り返した。
c)  反応混合物中の赤褐色のＢｒ2の色があせて明るい黄褐色になった後に乳化された過酸化水素の４．３９ｇを反応混合物に添加したことを除いて、パート(a)を繰り返した。中和の前にこの反応を７分間続けた。
臭素化されたポリマーのサンプルをＮＭＲ分析して、結果を第１表に示す。
0004233607.tif 000003
第１表は、Ｈ2Ｏ2の添加を伴う場合と伴わない場合のＩ−ＰＡＳセメントの光開始された臭素化の結果を示す。これらのデータは、ポリマー上のＢｒＰＭＳ含有率の８０％の増加によって反映されるように、Ｈ2Ｏ2の添加が臭素の利用率を大幅に改善したことを示している。Ｈ2Ｏ2の添加の順序（Ｂｒ2と同時に添加か又はほとんどのＢｒ2が消費された後の添加）は臭素の利用率にほとんど影響しなかった。このことは、Ｂｒラジカルが光開始されたプロセスにおいてはＨ2Ｏ2の臭素再生機能と反応又は干渉しないことを示唆している。
これらのデータはまた望ましくないＢｒ2ＰＭＳの量が４５％のＰＭＳ転化率（即ち、ポリマー上１．５６モル％のＢｒＰＭＳ）においてさえも極めて少なかった（０．０２モル％）ことを示している。このことは、再生された臭素による臭素化中の低減されたセメントの酸度がＢｒ2ＰＭＳの形成を遅らせることを示唆している。従って、この方法を使用して、従来的な臭素化方法と比較してＢｒ2ＰＭＳの形成をそれほど伴うこと無く、より高いＢｒＰＭＳ含有率を達成することができる。
実施例２
この例においては、ＶＡＺＯＪ−５２と呼ばれるビスアゾ化学的開始剤である２，２′−アゾビス（２，４，４トリメチルペンタンニトリル）を使用して臭素化反応を開始し、実施例１と同様な酸化剤の添加順序を使用する。
a)  滴下ロートを備えたじゃま板付きガラスフラスコ中の４３１．８ｇのシクロヘキサン中に７６．２ｇのＩ−ＰＡＳエラストマーを溶解して１５重量％溶液を形成した。次に、（ポリマー重量に基づいて）０．２重量％のＶＡＺＯ−５２投入物を反応器フラスコに添加し、内容物を大気圧で穏やかに５０℃まで加熱した。その後、（ポリマーの重量に基づいて）３重量％のＢｒ2投入物を、５０℃に維持されているフラスコに滴下して加えた。臭素の添加が終了した後、反応を５０℃で１０分間続け、その後ハロゲン化されたポリマーを実施例１と同様にして中和し回収した。
b)  ヘキサン中に乳化された３５％過酸化水素水性エマルジョンの３．２ｇ（約２：１の過酸化物：ハロゲンモル比）をＢｒ2の添加と並行して反応媒体に添加したことを除いて、パート(a)を繰り返した。
c)  反応混合物中の赤褐色のＢｒ2の色があせて明るい黄褐色になった後に乳化された過酸化水素の３．２ｇを反応混合物に添加したことを除いて、パート(a)を繰り返した。過酸化物の添加後、中和の前にこの反応をさらに５０分間続けた。
これらの臭素化されたポリマーのＮＭＲ分析は第２表に示されている結果を示した。
0004233607.tif 000004
第２表中のデータは、Ｈ2Ｏ2がＢｒ2と同時にセメントに添加されたとき、Ｂｒ2の赤味がかった色が対照例よりもかなり長く残り、臭素の利用率は対照例よりもわずか約２０％だけ高くなったことを示している。このことは、ＶＡＺＯラジカルがＨ2Ｏ2と反応又は干渉し得ること、及びＨ2Ｏ2のかなりの量がＨＢｒと反応してＢｒ2を再生する前にＶＡＺＯラジカルによって破壊されてしまった可能性があることを示している。
しかしながら、Ｂｒ2のほとんどが（セメントの色に基づいて）消費された後Ｈ2Ｏ2を添加した場合には、ポリマー上のＢｒＰＭＳ及び臭素の利用率は同様な条件下において対照例よりも約８０％増加した。初期のＢｒ2投入物が消費された後、ＶＡＺＯラジカル濃度は減少し（５０℃でのＶＡＺＯの半減期による）、セメント中のＨＢｒ濃度が最も高いのでＨ2Ｏ2とＢｒ2の間の急速な反応が支配的なるようである。
これらのデータは、反応器と反応器の間においてＨ2Ｏ2を添加することによって、再生された臭素による臭素化プロセスを複数のプロセスにおいて使用できることを示している。そのような態様においては、低減された量のＢｒ2を第１の反応器中において添加し消費させ、その後第１と第２の反応器の間に（高剪断インラインミキサー中に）Ｈ2Ｏ2を添加して全てのＨＢｒを第２の反応器に達する前にＢｒ2に転化することができる。第２の臭素化反応器における適切な温度を仮定すれば、再生されたＢｒ2のほとんどが消費され、第２の反応器中の残留Ｂｒ2及び／又はＨＢｒを中和するために必要な苛性アルカリの量が大幅に少なくなる。